(57)【要約】【課題】  羽根本体と軸部とが一体化されている構造であって、実用性を備えた絞り羽根を実現することを目的とする。【解決手段】  羽根本体１１と軸部１２とが一体化してある。この材料は、基材が高流動性タイプのＰＯＭ(Polyoxymethylene)であり、このＰＯＭに、平均直径が２００ｎｍ以下で、アスペクト比（長さ／直径）が５００以下であるカーボンナノファイバを１０〜１２ｗｔ％混合したものである。絞り羽根１０は、この材料のペレットを高速高圧射出成形機に供給して射出成形して形成してある。【選択図】  図１
2007065494.tif 000002
【特許請求の範囲】
【請求項１】
基材が自己潤滑性を有する合成樹脂であり、これにカーボンナノファイバを所定のｗｔ％添加してなる材料を使用し、射出成形によって形成したことを特徴とする光学用遮蔽部品。
【請求項２】
請求項１に記載の光学用遮蔽部品において、
前記基材は、ＰＯＭ(Polyoxymethylene)であることを特徴とする光学用遮蔽部品。
【請求項３】
請求項１に記載の光学用遮蔽部品において、
前記基材は、ＰＡ(Polyamides)  であることを特徴とする光学用遮蔽部品。
【請求項４】
請求項１に記載の光学用遮蔽部品において、
前記カーボンナノファイバは、平均直径が２００ｎｍ以下で、アスペクト比（長さ／直径）が５００以下のものであることを特徴とする光学用遮蔽部品。
【請求項５】
請求項１に記載の光学用遮蔽部品において、
前記カーボンナノファイバは、平均直径が２００ｎｍ以下で、アスペクト比（長さ／直径）が５００以下のものであり、
且つ、前記の所定のｗｔ％が５〜２０であることを特徴とする光学用遮蔽部品。
【請求項６】
請求項１に記載の光学用遮蔽部品において、
前記カーボンナノファイバは、平均直径が２００ｎｍ以下で、アスペクト比（長さ／直径）が５００以下のものであり、
且つ、前記の所定のｗｔ％が８〜１４であることを特徴とする光学用遮蔽部品。
【請求項７】
請求項１に記載の光学用遮蔽部品において、
前記カーボンナノファイバは、平均直径が２００ｎｍ以下で、アスペクト比（長さ／直径）が５００以下のものであり、
且つ、前記の所定のｗｔ％が１０〜１２であることを特徴とする光学用遮蔽部品。
【請求項８】
光学用遮蔽部品の製造方法であって、基材が自己潤滑性を有する合成樹脂であり、これにカーボンナノファイバを所定のｗｔ％添加してなる材料を使用し、射出成形によって製造することを特徴とする光学用遮蔽部品の製造方法。
【発明の詳細な説明】
【技術分野】
【０００１】
本発明は光学用遮蔽部品に係り、特にデジタルカメラの絞り羽根に関する。
【背景技術】
【０００２】
フィルムカメラ及びデジタルカメラのレンズ部分には、光量を調整する絞り機構が組み込んである。絞り機構は複数の絞り羽根が並んでいる構成である。
【０００３】
一般的に、絞り羽根は、絞り羽根本体に軸部品が固定してある構成である
【発明の開示】
【発明が解決しようとする課題】
【０００４】
製造コストを安価にするために、絞り羽根本体に軸部分を一体化した構造の絞り羽根が提案されている。
【０００５】
この絞り羽根は樹脂成形によって製造することが予定されていると考えられるけれども、絞り羽根に要求される特性を考慮すると実現性が困難であった。
【０００６】
なお、絞り羽根には、（１）光を遮る遮光性が良いこと、（２）擦れ合う動作による摩擦熱の発生が少ないこと、即ち、動摩擦係数が低いこと、（３）擦れ合う動作時に静電気が帯電しないこと、即ち、所定の導電性を有して表面抵抗値が低いこと、（４）擦れ合う動作による摩擦熱が発生しても放熱しやすいこと、即ち、熱伝導率が良いこと、等が要求される。
【０００７】
レンズシャッタ装置のシャッタ羽根についても、上記の絞り羽根と同じ特性が要求される。
【０００８】
本発明は、上記の点に鑑みてなされた光学用遮蔽部品を提供することを目的とする。
【課題を解決するための手段】
【０００９】
本発明は、基材が自己潤滑性を有する合成樹脂であり、これにカーボンナノファイバを所定のｗｔ％添加してなる材料を使用し、射出成形によって形成したことを特徴とする。
【発明の効果】
【００１０】
本発明によれば、基材自体が自己潤滑性を有していることに加えて、カーボンナノファイバを添加したことによって、動摩擦係数が低くなり、また、カーボンナノファイバを所定のｗｔ％添加したことによって、十分に高い光学濃度、十分に低い表面抵抗値、十分に高い熱伝導率となり、実用的な光学用遮蔽部品が実現出来る。
【発明を実施するための最良の形態】
【００１１】
次に本発明の実施の形態について説明する。
【実施例１】
【００１２】
図１は本発明の実施例1になる絞り羽根１０を示す。この絞り羽根１０は、デジタルカメラのレンズ部分の絞り装置２０を構成している複数の絞り羽根の一枚である。
【００１３】
絞り羽根１０は、羽根本体１１と、羽根本体１１より突き出ている軸部１２とよりなり、羽根本体１１と軸部１２とが一体化されている構造である。羽根本体１１の厚さｔは７０〜１００μｍ程度である。軸部１２の突き出し寸法ａは約０，５ｍｍ程度である。羽根本体１１の表面は微小な凹凸が不規則に並んでいるマット状であり、色は黒である。
【００１４】
絞り羽根１０の材料は、基材が高流動性タイプのＰＯＭ(Polyoxymethylene、通称：ポリアセタール)であり、このＰＯＭに、平均直径が２００ｎｍ以下で、アスペクト比（長さ／直径）が５００以下で、多層の構造であるカーボンナノファイバを、４〜２０ｗｔ％、望ましくは、８〜１４ｗｔ％、更に望ましくは、１０〜１２ｗｔ％混合したものである。基材であるＰＯＭは自己潤滑性に優れている。自己潤滑性を有するとは、他の樹脂に比べて結晶化度が高く（分子間の結合力が強く）、これによって摩擦係数が低いことをいう。基材であるＰＯＭには、流動性に優れている高流動性タイプのものを使用する。高流動性タイプとは、分子量を少なく調整して製造されたＰＯＭであり、メルトフローレイトが２０gr／１０min以上のものをいう。カーボンナノファイバとは、多層の構造のカーボンナノチューブであり、数ｎｍの超微細な鉄等の金属粒子で成長し、直径も約２００ｎｍ以下の範囲に調整され、昭和電工株式会社よりＶＧＣＦ（登録商標）として市販されているものである。
【００１５】
ＰＯＭにカーボンナノファイバを添加することによって、遮光性、帯電防止性、潤滑性、熱伝導性等が付加される。これについては後述する。
【００１６】
絞り羽根１０は、後述するように射出成形でもって製造されたものである。
［絞り羽根１０の製造方法］
射出成形は、先ず、素材４０を作成し、この素材４０を高速高圧射出成形機に供給してをで加工して成される。
【００１７】
素材４０を作成するには、先ず、米粒のサイズのペレットを形成する。ペレットは、図２に示すように、ＰＯＭ樹脂を粉砕して平均粒径が０．５ｍｍ以下のパウダー状とし（工程３０）、これに前記のカーボンナノファイバを所定量（４〜２０ｗｔ％、望ましくは、８〜１４ｗｔ％、更に望ましくは、１０〜１２ｗｔ％）加え、攪拌して混合し（工程３１）、これを押し出し機にかけてペレットを製造し（工程３２）、次いで、ペレットを乾燥させ（工程３３）、乾燥させたペレットを再度押し出し機にかけることによって（工程３４）、完成品としてのペレット、即ち、ＰＯＭ樹脂中にカーボンナノファイバが分散したペレット３５が製造される。ここで、工程３４はカーボンナノファイバがＰＯＭ樹脂中でより平均的に分散するようにするための行なわれる。
【００１８】
成形部品の厚さが約７０〜１００μｍと薄いため、射出成形機としては、射出速度が５００ｍ／ｓｅｃ以上で、射出圧力が２００Ｍｐａ以上である性能を有する応答性のよい高速高圧射出成形機を使用する。
【００１９】
上記のペレット３５を高速高圧射出成形機の可塑化シリンダ内に供給し、この可塑化シリンダ内で溶融可塑化し、溶融可塑化された材料を高速高圧で金型に射出充填させ、金型内で冷却固化させる。これによって、絞り羽根１０が製造される。
［カーボンナノファイバの添加量と絞り羽根１０の特性との関係］
本発明者はＰＯＭへのカーボンナノファイバの添加量を種々変えたペレットを用意し、これで絞り羽根又は絞り羽根に似た形状のものを成形し、成形した絞り羽根又は絞り羽根に似た形状のものについて、種々の特性が、カーボンナノファイバの添加量によってどのように変化するかを調査した。
【００２０】
次に、これについて、特性毎に説明する
（１）遮光性（光学濃度Ｄ）
図３は、カーボンナノファイバの添加量と絞り羽根の光学濃度（Ｄ）との関係を示す。これはこの度実験によって得られたものである。
【００２１】
光学濃度Ｄと透過濃度とは、光学濃度が１Ｄでは透過度は０．１であり、光学濃度が２Ｄでは透過度は０．０１であり、光学濃度が３Ｄでは透過度は０．００１である関係にある。
【００２２】
同図より、カーボンナノファイバを添加すると絞り羽根の光学濃度が増し、カーボンナノファイバの添加量を増やすと光学濃度がそれに応じて増加していることが分かる。また、カーボンナノファイバの添加量を約８ｗｔ％とすると絞り羽根の光学濃度は３Ｄとなり、カーボンナノファイバの添加量を更に増やして約１０ｗｔ％とすると光学濃度は４Ｄとなっている。
【００２３】
カメラに組み込まれる絞り羽根１０としては、光学濃度２Ｄ以上、望ましくは、光学濃度３Ｄ以上、更に望ましくは、光学濃度４Ｄ以上が要求される。絞り羽根１０の光学濃度が４Ｄを越えていると、絞り羽根１０は安定的な遮光性を有する。
【００２４】
よって、遮光性の観点からは、ＰＯＭへのカーボンナノファイバの添加量は５ｗｔ％以上であればよい。
（２）動摩擦係数（μ）
図４は、カーボンナノファイバの添加量と絞り羽根の動摩擦係数（μ）との関係を示す。これはこの度実験によって得られたものである。
【００２５】
同図より、カーボンナノファイバを添加しても添加量が約８ｗｔ％までは絞り羽根の動摩擦係数は約０．２１であり、殆ど変化していず、カーボンナノファイバを８ｗｔ％を越えて添加すると、動摩擦係数が０．２以下にまで低下していることが分かる。
【００２６】
カーボンナノファイバの添加量が少なくても動摩擦係数が約０．２１と低い理由は、素材であるＰＯＭ樹脂が自己潤滑性を有しているからである。
【００２７】
カメラに組み込まれる絞り羽根１０としては、円滑に動作するためには、動摩擦係数が０．２１以下であることが要求される。
【００２８】
よって、動摩擦係数の観点からは、ＰＯＭへのカーボンナノファイバの添加量は２ｗｔ％以上であればよい。
（３）表面抵抗値（Ω・ｃｍ）
図５は、カーボンナノファイバの添加量と絞り羽根の表面抵抗値との関係を示す。これはこの度実験によって得られたものである。
【００２９】
同図より、カーボンナノファイバを添加すると添加量が４ｗｔ％を越えたところより絞り羽根の表面抵抗値が下がり、カーボンナノファイバの添加量を更に増やすとそれに応じて表面抵抗値が低下していることがわかる。カーボンナノファイバの添加量を４ｗｔ％とすると絞り羽根の表面抵抗値は１０８（Ω・ｃｍ）となり、添加量を１０ｗｔ％とすると絞り羽根の表面抵抗値は１０３（Ω・ｃｍ）となって、導電性を有するレベルとなる。
【００３０】
カメラに組み込まれる絞り羽根１０としては、動作したときに他の絞り羽根と擦れて発生した静電気が絞り羽根に帯電しないようにするためには、絞り羽根の表面抵抗値が１０６（Ω・ｃｍ）以下であることが要求される。
【００３１】
よって、表面抵抗値の観点からは、ＰＯＭへのカーボンナノファイバの添加量は約６ｗｔ％以上であればよい。
（４）熱伝導率（Ｗ／ｍ・ｋ）
図６は、カーボンナノファイバの添加量と絞り羽根の熱伝導率との関係を示す。これはこの度実験によって得られたものである。
【００３２】
同図より、カーボンナノファイバを添加すると絞り羽根の熱伝導率が比例的に増加していることが分かる。カーボンナノファイバの添加量を４ｗｔ％とすると絞り羽根の熱伝導率は約０．４（Ｗ／ｍ・ｋ）となり、添加量を８ｗｔ％とすると絞り羽根の熱伝導率は約０．６（Ｗ／ｍ・ｋ）となる。
【００３３】
カメラに組み込まれる絞り羽根１０としては、動作したときに他の絞り羽根と擦れて発生した摩擦熱がそこに留まらないで拡散するようにするためには、絞り羽根の熱伝導率は約０．４（Ｗ／ｍ・ｋ）以上であることが要求される。
【００３４】
よって、熱伝導率の観点からは、ＰＯＭへのカーボンナノファイバの添加量は約４ｗｔ％以上であればよい。
【００３５】
以上から、カーボンナノファイバの添加量は４〜２０ｗｔ％、望ましくは、８〜１４ｗｔ％、更に望ましくは、１０〜１２ｗｔ％であればよいことが分かる。
【００３６】
カーボンナノファイバの添加量の上限は、添加を増やしても特性が差ほど変化しなくなる値、及び、製造コスト（カーボンナノファイバの添加量を増やすと製造コストが上がる）考慮して決定される。
［変形例］
絞り羽根１０の材料は、基材が自己潤滑性を有する別の材料であるＰＡ(Polyamides)であってもよい。即ち、ＰＡに、平均直径が２００ｎｍ以下で、アスペクト比（長さ／直径）が５００以下で、多層の構造であるカーボンナノファイバを、４〜２０ｗｔ％、望ましくは、８〜１４ｗｔ％、更に望ましくは、１０〜１２ｗｔ％混合したものであってもよい。
【００３７】
また、基材が自己潤滑性を有する別の材料であるＰＯＭ或いはＰＡに、平均直径が２００ｎｍ以下で、アスペクト比（長さ／直径）が５００以下で、多層の構造であるカーボンナノファイバを、４〜２０ｗｔ％、望ましくは、８〜１４ｗｔ％、更に望ましくは、１０〜１２ｗｔ％混合したものを使用して、絞り羽根１０の他に、別の光学用遮蔽部品、例えば、図７（Ａ）に示すレンズシャッタ機構に適用されるシャッタ羽根６０、図７（Ｂ）に示すファインダマスク７０を製造することも可能である。
【図面の簡単な説明】
【００３８】
【図１】本発明の実施例１になる絞り羽根を絞り装置と併せて示す図である。
【図２】ペレットの製造工程を示す図である。
【図３】カーボンナノファイバの添加量と絞り羽根の光学濃度との関係を示す図である。
【図４】カーボンナノファイバの添加量と絞り羽根の動摩擦係数との関係を示す図である。
【図５】カーボンナノファイバの添加量と絞り羽根の表面抵抗値との関係を示す図である。
【図６】カーボンナノファイバの添加量と絞り羽根の熱伝導率との関係を示す図である。
【図７】本発明の別の実施例を示す図である。
【符号の説明】
【００３９】
１０  絞り羽根
１１  羽根本体
１２  軸部
６０  シャッタ羽根
７０  ファインダマスク
【図１】
2007065494.tif 000003
【図２】
2007065494.tif 000004
【図３】
2007065494.tif 000005
【図４】
2007065494.tif 000006
【図５】
2007065494.tif 000007
【図６】
2007065494.tif 000008
【図７】
2007065494.tif 000009